(57)【特許請求の範囲】
【請求項１】
酸化銀と、二酸化マンガンと、導電助剤と、水素吸蔵合金とからなる正極合剤と、
亜鉛粉末と、酸化亜鉛粉末と、アルカリ水溶液と、増粘剤とを含有する負極合剤と、を含む扁平形アルカリ一次電池であって、
前記増粘剤は、カルボキシメチルセルロースと、ポリアクリル酸ナトリウムとからなり、
前記負極合剤中に前記増粘剤が５重量％含まれ、且つ、前記増粘剤全体に対し前記ポリアクリル酸ナトリウムが３〜１５重量％含まれている
ことを特徴とする扁平形アルカリ一次電池。
【請求項２】
前記負極合剤中に絶縁性粉末を１〜２５重量％含むことを特徴とする請求項１に記載の扁平形アルカリ一次電池。
【請求項３】
前記絶縁性粉末は、平均粒径が１１０〜３５０μｍであることを特徴とする請求項２に記載の扁平形アルカリ一次電池。
【請求項４】
前記絶縁性粉末は、ポリテトラフルオロエチレン、ポリプロピレン、ポリアミド、ポリエチレン及びアクリル樹脂から選択される１つ又は複数の樹脂粉末からなることを特徴とする請求項２又は３に記載の扁平形アルカリ一次電池。
【発明の詳細な説明】
【技術分野】
【０００１】
本発明は、扁平形アルカリ一次電池に関する。
【背景技術】
【０００２】
コイン形あるいはボタン形の扁平形アルカリ一次電池は、電子腕時計、携帯用電子計算機等の小型電子機器の電源として広く用いられている。
この扁平形アルカリ一次電池としては、正極に二酸化マンガン、負極にゲル状亜鉛粉末を用いたアルカリボタン電池や、正極に酸化銀、負極にゲル状亜鉛粉末を用いた酸化銀電池等が知られている。
【０００３】
これらの電池に用いられているゲル状の負極合剤は、亜鉛粉末と、酸化亜鉛と、アルカリ水溶液からなる電解液に、粘弾性を調節するための増粘剤が添加されてなるものである。電池の組立時においては、負極合剤をディスペンサから吐出させ、正極缶に収容されているセパレータ上や、負極缶の内側に充填させる。負極合剤の吐出の容易さ及び充填量の安定性（以下、ハンドリング性という）は、負極合剤中の増粘剤の添加量により調節することができる。
【０００４】
増粘剤としては、カルボキシメチルセルロース（以下、ＣＭＣという）やポリアクリル酸ナトリウム（以下、ＰＡＳという）等が知られている（例えば、特許文献１及び特許文献２参照）。ＣＭＣは、セルロース系水溶性高分子の一種で、粘度の高い物質であることから、負極合剤のゲル化のため広く用いられている。また、ＣＭＣとＰＡＳを同量程度混合して用いられる増粘剤についても開示されている（例えば、特許文献３参照）。
【先行技術文献】
【特許文献】
【０００５】
【特許文献１】特開２０１０−４４９０６号公報
【特許文献２】特開２０１３−２３５６５４号公報
【特許文献３】特開２００９−２１１８４１号公報
【発明の概要】
【発明が解決しようとする課題】
【０００６】
しかしながら、ＣＭＣは入手するロット毎に粘度に幅がある材料である。そのため、一定の分量を負極合剤の水溶液に添加した場合、その粘度にばらつきが生じる。負極合剤の粘度が大きすぎると（ＣＭＣの添加量が多すぎると）合剤が固化する一方、負極合剤の粘度が小さすぎると（ＣＭＣの添加量が少なすぎると）ゲル状にはならなくなる。
【０００７】
つまり、適切なＣＭＣの添加量の幅が狭すぎるために、従来は、都度、負極合剤の水溶液もしくはＣＭＣを適宜調節して増粘剤濃度を調整するプロセスが必要であり、製造上の手間及びコストの増大に繋がっていた。
【０００８】
一方、特許文献３のように、ＣＭＣとＰＡＳを同量程度混合して用いる場合、あるいは、ＰＡＳ単独で増粘剤として用いようとする場合、ＰＡＳはＣＭＣよりも粘弾性が高く、粘度の調整が更に困難となってしまう問題が生じてしまう。
【課題を解決するための手段】
【０００９】
本発明者は、鋭意検討の結果、ＣＭＣに対しＰＡＳを微量添加することによって、ハンドリング性を確保することができる増粘剤の濃度範囲を広くすることを見出し、本発明に至った。
すなわち、本発明は、上記課題を解決する手段として、以下の構成を有する。
【００１０】
請求項１に記載の扁平形アルカリ一次電池用負極合剤は、亜鉛粉末と、酸化亜鉛粉末と、アルカリ水溶液と、増粘剤とを含有する扁平形アルカリ一次電池用負極合剤であって、前記増粘剤は、カルボキシメチルセルロースと、ポリアクリル酸ナトリウムとからなり、前記負極合剤中に前記増粘剤が２〜５重量％含まれ、且つ、前記増粘剤全体に対し前記ポリアクリル酸ナトリウムが３〜１５重量％含まれていることを特徴とする。
請求項１に記載の発明によれば、増粘剤としてＣＭＣにＰＡＳを微量添加することで、増粘剤の濃度が大きい場合でも負極合剤が固化することなくゲル状を保つことができる。これにより、ＣＭＣの濃度ばらつきに関わらず増粘剤濃度を別途調節するプロセスが不要となり、製造コストを削減することができる。
【００１１】
請求項２に記載の扁平形アルカリ一次電池用負極合剤は、前記負極合剤中に絶縁性粉末を１〜２５重量％含むことを特徴とする。
請求項２に記載の発明によれば、絶縁性粉末を添加することで、増粘剤の粘度ばらつきがあっても負極合剤のハンドリング性を向上させることができる。
【００１２】
請求項３に記載の扁平形アルカリ一次電池用負極合剤において、前記絶縁性粉末は、平均粒径が１１０〜３５０μｍであることを特徴とする。
請求項３に記載の発明によれば、負極合剤の秤量ばらつきを抑制することができ、負極合剤のハンドリング性を更に向上させることができる。
【００１３】
請求項４に記載の扁平形アルカリ一次電池用負極合剤において、前記絶縁性粉末は、ポリテトラフルオロエチレン、ポリプロピレン、ポリアミド、ポリエチレン及びアクリル樹脂から選択される１つ又は複数の樹脂粉末からなることを特徴とする。
請求項４に記載の発明によれば、これらの撥水性に優れた材料を用いることにより、電解液及び増粘剤と絶縁性粉末との粘着力が軽減され、負極合剤の秤量時の切れが向上し、負極合剤のハンドリング性を更に向上させることができる。
【００１４】
請求項５に記載の扁平形アルカリ一次電池は、正極缶、負極缶、ガスケットからなる容器と、酸化銀と、二酸化マンガンと、導電助剤と、水素吸蔵合金とからなる正極合剤と、請求項１から４のいずれか一項に記載の負極合剤と、セパレータと、アルカリ水溶液からなる電解液と、を備えていることを特徴とする。
請求項５に記載の発明によれば、上記の負極合剤を用いた電池とすることにより、電池を作製する効率が増加するため、低コストの電池とすることができる。
【００１５】
請求項６に記載の扁平形アルカリ一次電池の製造方法は、正極合剤を正極缶に収容する工程と、前記正極合剤上にセパレータを載置する工程と、前記正極缶にガスケットを圧入する工程と、前記セパレータ上に負極合剤を形成する工程と、負極缶を被せて前記負極缶の開口縁部をかしめて封口する工程とからなる扁平形アルカリ一次電池の製造方法であって、前記セパレータ上に負極合剤を形成する工程において、請求項１から４のいずれか一項に記載の負極合剤を用いることを特徴とする。
請求項６に記載の発明によれば、上記の負極合剤を用いることにより、電池を作製する効率が増加し、製造コストを抑えることができる。
【発明の効果】
【００１６】
本発明によれば、増粘剤の濃度範囲の広い、ハンドリング性に優れた負極合剤を提供することができる。これにより、増粘剤濃度を調整するプロセスが不要となり、製造コストを削減することができる。
【図面の簡単な説明】
【００１７】
【図１】本発明の実施形態を示す扁平形アルカリ一次電池の断面図である。
【発明を実施するための形態】
【００１８】
以下、本発明に係る扁平形アルカリ一次電池の実施形態について、図面を用いて説明する。
（扁平形アルカリ一次電池の概要）
図１に示す扁平形アルカリ一次電池１は、ボタン形の一次電池である。この扁平形アルカリ一次電池１は、ケース８内に、正極合剤５、セパレータ６、負極合剤７と、アルカリ水溶液からなる電解液とを備えている。
【００１９】
より具体的には、扁平形アルカリ一次電池１は、有底筒状の正極缶２と、正極缶２の開口部にガスケット４を介して固定され、正極缶２との間に密閉空間Ｓを形成する有底筒状の負極缶３とを有している。そして、この正極缶２の開口部２ａをガスケット４に向かってかしめて封口することにより、密閉空間Ｓを備えたケース８が形成される。この密閉空間Ｓ内に、正極合剤５、セパレータ６、負極合剤７が収容され、セパレータ６を挟んで正極缶２側に正極合剤５、負極缶３側に負極合剤７がそれぞれ配置されている。
【００２０】
正極缶２は、ステンレススチール（ＳＵＳ）にニッケルメッキを施した材質からなり、カップ状に成形されている。この正極缶２は、正極合剤５を収容するとともに、正極端子として機能する。
【００２１】
負極缶３は、ニッケルよりなる外表面層と、ステンレススチール（ＳＵＳ）よりなる金属層と、銅よりなる集電体層とを有する３層構造のクラッド材からなり、カップ状に成形されている。また、負極缶３は、開口部３ａが折り返し形成されており、その開口部３ａにはガスケット４が装着されている。
【００２２】
そして、正極缶２の円形の開口部２ａに、負極缶３を、ガスケット４を装着した開口部３ａ側から嵌合させ、この正極缶２の開口部２ａをガスケット４に向かってかしめて封口することにより、扁平形（ボタン形又はコイン形）のケース８が形成される。該ケース８の内部には、密閉空間Ｓが形成されている。
【００２３】
ガスケット４は、図１に示すように、正極缶２の内周面に沿って円環状に形成され、環状の溝部を有している。この環状の溝部は、負極缶３の開口部３ａに接している。このようなガスケット４には、例えば材質として、ナイロン等が用いられている。
【００２４】
セパレータ６は、微多孔膜６ａと不織布６ｂの２層構造からなる。この２層構造とすることで、正極と負極との間のバリア性を高め、保存容量性を向上させることができる。加えて、効果的にアルカリ電解液を保持することができることから放電特性を向上させることができる。微多孔膜６ａとしては、ポリエチレンフィルム、セロファン、グラフト重合膜等を用いることができる。また、不織布６ｂとしては、セルロースからなる吸液紙等を用いることができる。
【００２５】
この扁平形アルカリ一次電池１を組み立てる際には、ペレット状に成形された正極合剤５を正極缶２に充填する。そして、セパレータ６を正極缶２の上に載置し、さらにセパレータ６の上にゲル状の負極合剤７を載置し、この上に、ガスケット４が装着された負極缶３を被せる。さらに、正極缶２の開口縁部をかしめて、ケース８を密閉する。
【００２６】
(正極合剤)
本実施形態において、正極合剤５は、正極活物質、導電助剤、結着剤等からなり、ペレット状に成形されている。このペレット状の正極合剤５に電解液が含浸されることにより、正極活物質と電解液との間で電極反応を生ずることができる。
【００２７】
正極活物質は、例えば、酸化銀（Ａｇ2Ｏ）、二酸化マンガン（ＭｎＯ2）、オキシ水酸化ニッケル（ＮｉＯＯＨ）等の材料を用いることができる。このうち酸化銀は、単位質量あたりの理論容量が非常に大きく、扁平形アルカリ一次電池１の出力電圧を放電末期まで安定することができる材料であり、好適に用いられる。正極活物質が酸化銀である場合、粒径が５〜１５μｍの微粉から形成される７５〜３００μｍの顆粒状で用いられる。また、正極活物質として、酸化銀と二酸化マンガンとの混合物を用いてもよい。
【００２８】
添加剤として、例えば、正極合剤５には、導電性を向上させるための導電助剤が添加されている。導電助剤としては、例えば黒鉛やグラファイト等が用いられる。導電助剤は添加量が多ければ導電性を充分向上させることができる。一方で、導電助剤が多すぎても正極合剤５中の酸化銀の割合が少なくなることにより電池の放電容量が低下し、更に、正極合剤５のペレットの密度や強度が低下する。このため、導電助剤は正極合剤５中に１〜５重量％含まれていることが好ましい。
【００２９】
また、正極合剤５には、電池の負極合剤７中の亜鉛粉末と電解液との接触に伴い発生する水素ガスを吸収するための水素吸蔵合金を添加することができる。水素吸蔵合金としては、ＬａＮｉ5等のＬａ−Ｎｉ系合金、Ｌｍ−Ｎｉ系合金（ＬｍはＬａ富化ミッシュメタル）等のＡＢ５型水素吸蔵合金、Ｔｉ等のＡＢ２型水素吸蔵合金、Ｍｇ合金、Ｃａ系合金、銀ニッケル複合酸化物（ＡｇＮｉＯ2）等種々の材料を用いることができる。このうちＬａＮｉ5は、水素吸蔵能が極めて高いため特に好ましい。水素吸蔵合金は、正極合剤５中０．５〜５重量％含まれていれば上記水素吸蔵能を発揮することができる。ただし、電池の容量を高く保つためには酸化銀の割合が少なくならないよう、正極合剤５中０．５〜２重量％含まれていれば好ましい。水素吸蔵合金の態様としては、１０〜５０μｍの合金粉末が用いられる。
【００３０】
また、結着剤としては、ポリフッ化ビニリデン（ＰＶＤＦ）、スチレンブタジエンゴム（ＳＢＲ）、ポリアクリル酸（ＰＡ）、カルボキシメチルセルロース（ＣＭＣ）、ポリイミド（ＰＩ）、ポリアミドイミド（ＰＡＩ）等が挙げられ、これらの１種または２種以上の組合せとして適宜用いることができる。
【００３１】
（負極合剤）
本実施形態において、負極合剤７は、負極活物質、伝導度安定剤、増粘剤（ゲル化剤）、及び電解液を含んでいる。
負極活物質としては、亜鉛粉末又は亜鉛合金粉末が用いられる。伝導度安定剤としては、酸化亜鉛（ＺｎＯ）等が用いられる。電解液としては、水酸化カリウム水溶液、水酸化ナトリウム水溶液、又はこれらの混合溶液を用いることができる。
【００３２】
また、増粘剤としては、カルボキシメチルセルロース（ＣＭＣ）にポリアクリル酸ナトリウム（ＰＡＳ）が微量添加されたものが用いられる。これらの増粘剤を用いることにより、負極合剤７の電解液に対する親液性及び保液性を向上することができる。
【００３３】
ＣＭＣはセルロース系水溶性高分子の一つであり、食品添加物や医薬・化粧品、電子材料等に広く用いられている。このＣＭＣはセルロースの骨格を構成するグルコピラノースモノマーのヒドロキシ基の一部にカルボキシメチル基が結合されている構造を有している。ＣＭＣは粘度の高い材料であり、１重量％水溶液の２５℃における粘度（以下、粘度という）は、重合度により１０〜１００００ｍＰａ・ｓである。また、無水グルコース１単位当りのカルボキシメチル基の置換度（エーテル化度）の違いにより吸水性及びゲル化の程度が種々異なる。これらの粘度やエーテル化度については、用途に応じて適宜選択することができる。
【００３４】
本実施形態において用いるＣＭＣは、粘度が８０〜１５０ｍＰａ・ｓで、エーテル化度は０．８５〜０．９５のグレードのものが用いられる。このＣＭＣは粉末状で用いられ、電解液を含む負極合剤に添加され、負極合剤に用いるのに適した粘度に調整されている。
【００３５】
また、ＰＡＳは高吸水性高分子の一つであり、塗料や化粧品等に幅広く用いられている増粘剤である。このＰＡＳは分子内に多量のカルボキシル基を含む網目構造を有していることにより、ＣＭＣと同様に粘度が高いことが知られている。一方で、ＰＡＳの水溶液は粘度の高い液状となり、ＣＭＣのようなゲル状にはなりにくい性質を有する。そのため、本発明におけるアルカリ一次電池の負極合剤７のゲル化剤として単独で用いることは粘度の調整が難しいため困難である。そのため、従来の負極合剤７の増粘剤としてはＣＭＣ単独で用いられることが通常であった。
【００３６】
しかし、ＣＭＣ単独での増粘剤の場合、上記の範囲内での粘度のばらつきにより、ロット毎に粘度が異なる。負極合剤７の粘度が高すぎると合剤が固化してしまう問題があるため、従来はＣＭＣの添加量を調整などして、粘度の調整を行うプロセスを別途行う必要があった。
【００３７】
本実施形態においては、ＣＭＣに対しＰＡＳを微量添加することにより、増粘剤全体の濃度が高くなっても、ＣＭＣ単独の増粘剤のように固化してしまうことなく良好なハンドリング性を保持することができる。具体的には、負極合剤７中、ＣＭＣとＰＡＳとの合計の含有割合が２重量％以上５重量％以下で、且つ、増粘剤（ＣＭＣとＰＡＳとの合計）中のＰＡＳの配合割合が３重量％以上１５重量％以下であれば好ましい。この増粘剤の含有割合であれば、ハンドリング性の良好な負極合剤７とすることができる。
【００３８】
そして、上記のＰＡＳの配合割合とすることで、微量添加することにより増粘剤全体の濃度が高い場合であっても、ＣＭＣ単独の増粘剤のように固化してしまうことはなく、良好なハンドリング性を保持することができる。
【００３９】
一方、ＰＡＳの含有割合が少なすぎる場合、ＣＭＣ単独の増粘剤の場合と同様に、ＣＭＣの粘度のばらつきにより負極合剤７の粘度が高くなると合剤が固化してしまう。また、ＰＡＳの含有割合が多すぎる場合には、負極合剤７の粘性が低くなりすぎてしまい、ハンドリング性が著しく低下してしまう。
【００４０】
また、負極合剤７の粘弾性を向上させるために、粘弾性調整材をさらに添加することができる。この粘弾性調整材は、強アルカリ性である電解液と反応しない非金属の絶縁性粉末であることが好ましい。粘弾性調整材としては、例えば、ポリテトラフルオロエチレン、ポリプロピレン、ポリアミド、ポリエチレン、及びアクリル樹脂等から選ばれる一つもしくは複数からなる樹脂粉末を用いることができ、特にポリエチレンが取り扱い上容易であり特に好ましい。これらの樹脂粉末は、粒径が１１０〜３５０μｍのものであればよい。また、負極合剤７に添加する場合には、負極合剤７全体中１〜２５重量％添加されていれば好ましい。
【００４１】
扁平形アルカリ一次電池１を組み立てる際には、本実施形態における負極合剤７を、次に示すようにセパレータ６の上に載置する。
まず、円柱状の穴の開いた擦り切り板に、ディスペンサにより負極合剤７を充填する。次いで、ディスペンサを水平移動することにより、擦り切り板の穴の中に負極合剤７が充填された状態となる。その後、刷り切り板の穴の下部に、正極合剤５とセパレータ６が収容された正極缶２を用意し、上から中空の供給杵を押し込み、セパレータ６上にゲル状の負極合剤７を載置し供給する。最後に、供給杵の中空部からエアーを供給し、供給杵と負極合剤７とを引き離す。
【００４２】
その際、増粘剤全体の濃度が大きいことにより粘度が高過ぎると、刷り切り板の穴の隅々まで負極合剤７が埋まらず充填性が悪くなる。一方、増粘剤全体の濃度が小さく粘度が低過ぎる場合、刷り切り後の負極合剤７の載置形状が悪化する。
【００４３】
また、増粘剤中のＰＡＳの割合が少ないことにより負極合剤７自体の結着力が弱いと、供給杵から供給されるエアーにより負極合剤７自体の形状が崩れてしまう（破壊エアー）。一方、増粘剤中のＰＡＳの割合が多過ぎて負極合剤７のべたつきが大きいと、負極合剤７が供給杵から離れにくくなり、セパレータ６上の負極合剤７が位置ずれする。
【実施例】
【００４４】
次に、増粘剤（ＣＭＣ及びＰＡＳ）の含有割合を種々変更した負極合剤７を、以下に示す実施例１〜４及び比較例１〜４のように作製し、本発明の効果を検証した。
（実施例１）
本実施例では、扁平形アルカリ一次電池に用いる負極合剤７を次のように作製した。
具体的には、負極合剤７の全重量に対しそれぞれ、平均粒径が１５０μｍの亜鉛合金粉末６６重量％、酸化亜鉛（ＺｎＯ）３重量％、カルボキシメチルセルロース（ＣＭＣ）１．９４重量％、ポリアクリル酸ナトリウム（ＰＡＳ）０．０６、濃度２８％の水酸化ナトリウム水溶液２９重量％となるよう配合し混合することにより、ゲル状の負極合剤７を作製した。
このとき、負極合剤７の全重量に対する増粘剤全体（ＣＭＣとＰＡＳとの合計）の比率は２．００％であり、増粘剤全体に対するＰＡＳの含有比は３重量％であった。
【００４５】
（実施例２）
負極合剤７の全重量に対しＣＭＣを１．７０重量％、ＰＡＳを０．３０重量％、水酸化ナトリウム水溶液２９重量％となるよう配合した点のみが実施例１と異なり、その他の構成は実施例１と同様とした。
このとき、負極合剤７の全重量に対する増粘剤全体（ＣＭＣとＰＡＳとの合計）の比率は２．００％であり、増粘剤全体に対するＰＡＳの含有比は１５重量％であった。
【００４６】
（実施例３）
負極合剤７の全重量に対しＣＭＣを４．８５重量％、ＰＡＳを０．１５重量％、水酸化ナトリウム水溶液２６重量％となるよう配合した点のみが実施例１と異なり、その他の構成は実施例１と同様とした。
このとき、負極合剤７の全重量に対する増粘剤全体（ＣＭＣとＰＡＳとの合計）の比率は５．００％であり、増粘剤全体に対するＰＡＳの含有比は３重量％であった。
【００４７】
（実施例４）
負極合剤７の全重量に対しＣＭＣを４．２５重量％、ＰＡＳを０．７５重量％、水酸化ナトリウム水溶液２６重量％となるよう配合した点のみが実施例１と異なり、その他の構成は実施例１と同様とした。
このとき、負極合剤７の全重量に対する増粘剤全体（ＣＭＣとＰＡＳとの合計）の比率は５．００％であり、増粘剤全体に対するＰＡＳの含有比は１５重量％であった。
【００４８】
（比較例１）
負極合剤７の全重量に対しＣＭＣを０．９５重量％、ＰＡＳを０．０５重量％、水酸化ナトリウム水溶液３０重量％となるよう配合した点のみが実施例１と異なり、その他の構成は実施例１と同様とした。
このとき、負極合剤７の全重量に対する増粘剤全体（ＣＭＣとＰＡＳとの合計）の比率は１．００％であり、増粘剤全体に対するＰＡＳの含有比は５重量％であった。
【００４９】
（比較例２）
負極合剤７の全重量に対しＣＭＣを５．７０重量％、ＰＡＳを０．３０重量％、水酸化ナトリウム水溶液２５重量％となるよう配合した点のみが実施例１と異なり、その他の構成は実施例１と同様とした。
このとき、負極合剤７の全重量に対する増粘剤全体（ＣＭＣとＰＡＳとの合計）の比率は６．００％であり、増粘剤全体に対するＰＡＳの含有比は５重量％であった。
【００５０】
（比較例３）
負極合剤７の全重量に対しＣＭＣを３．００重量％、水酸化ナトリウム水溶液２８重量％となるよう配合し、ＰＡＳを配合しない点のみが実施例１と異なり、その他の構成は実施例１と同様とした。
【００５１】
（比較例４）
負極合剤７の全重量に対しＣＭＣを２．４９重量％、ＰＡＳを０．５１重量％、水酸化ナトリウム水溶液２８重量％となるよう配合した点のみが実施例１と異なり、その他の構成は実施例１と同様とした。
このとき、負極合剤７の全重量に対する増粘剤全体（ＣＭＣとＰＡＳとの合計）の比率は３．００％であり、増粘剤全体に対するＰＡＳの含有比は１７重量％であった。
【００５２】
（評価）
そして、実施例１〜４及び比較例１〜４の負極合剤７について、充填性、セパレータへの載置形状、載置性を次に示す方法で評価した。
（評価１：充填性）
各実施例及び比較例の負極合剤７を、秤量用の擦り切り用の円柱状の穴にディスペンサで充填して、隅々まで充填されるかどうかを目視で観察した。隅々まで充填されている場合に合格（○で示す）とし、負極合剤７と擦り切り用の穴との間に隙間が見られる場合に不合格（×で示す）とした。
【００５３】
（評価２：載置形状）
評価１で用いた擦り切り板で擦り切った負極合剤７を、電池で用いるセパレータ６上に載置して、その際に円柱状の形状が保たれているかどうかを目視で観察した。円柱状の形状が保たれている場合に合格（○で示す）とし、供給時の破壊エアー等によって形状が崩れているものを不合格（×で示す）とした。なお、評価を行えなかった比較例を「−」で表す。
【００５４】
（評価３：載置性）
評価２でセパレータ６上に載置された各実施例及び比較例の負極合剤７について、セパレータ６の中央に載置されたかどうか目視で観察した。負極合剤７がセパレータ６の中央に載置されている場合に合格（○で表す）とし、中央からずれた場合に不合格（×で表す）とした。なお、評価を行えなかった比較例を「−」で表す。
（評価結果）
評価１〜３の評価結果を表１に示す。
【００５５】
【表１】
0006548417.tif 000002
【００５６】
実施例１〜４では、充填性、載置形状、載置性のいずれの評価項目においても、良好な結果を示した。
これに対し、増粘剤全体の濃度が小さな比較例１では、充填性は良好であったが、載置形状、載置性とも不合格であった。これは、増粘剤が少なすぎることにより負極合剤が軟らかくなり過ぎて、擦り切り後の円柱形状が維持できず崩れてしまったことによる。また、負極合剤はベタついてしまい、載置性も悪い。
【００５７】
また、増粘剤全体の濃度が大きな比較例２では、充填性が悪化し、その後の載置形状、載置性の評価を行なうことができなかった。これは、増粘剤が多すぎて負極合剤が硬くなってしまったためである。
【００５８】
また、増粘剤中のＰＡＳの割合が小さな比較例３では、充填性は良好であったが、負極合剤自身の結着力が弱く、載置した際の破壊エアーにより形状が崩れてしまい、載置形状は不合格であった。これにより、載置性の評価を行なうことができなかった。
【００５９】
また、増粘剤中のＰＡＳの割合が大きな比較例４では、充填性、載置形状は良好であったが、載置性は不合格であった。これは、負極合剤のベタつきが大きくなってしまい、セパレータ上に載置する際の供給杵からの離れが悪くなったためである。
【００６０】
以上説明した実施例の結果より、本発明に規定する増粘剤を採用することにより、ＣＭＣの濃度ばらつきが生じたとしても、さらに濃度調整プロセスを行うことなく、負極合剤のハンドリング性を向上させることができる。
【符号の説明】
【００６１】
１…扁平形アルカリ一次電池
２…正極缶
３…負極缶
４…ガスケット
５…正極合剤
６…セパレータ
７…負極合剤
８…ケース
【図１】
0006548417.tif 000003